FR 2584385 A1 19870109 FR 8510529 A 19850708 La présente invention est relative à un procédé de fabrication d'un catalyseur amélioré de craquage de fractions pétrolières lourdes, à base de zéolithe oméga stabilisée et désaluminée. De manière plus précise ce catalyseur est caractérisé par la présence par exemple, à raison de 3 à 50 % en poids, d'une zéolithe oméga très appauvrie en ions alcalins, dont le rapport global moléculaire Si02/A1203 est supérieur ou égal à 10, diluée dans une matrice à base de silice-alumine amorphe et/ou d'argile par exemple. Ce nouveau catalyseur présente à conversion comparable et à production de coke comparable, une sélectivité en distillats moyens (LO) supérieure à celle de la plupart des catalyseurs de l'art antérieur. La zéolithe oméga stabilisée et désaluminée préparée selon la présente invention possède des propriétés craquantes vis à vis de charges lourdes très intéressantes et différentes de celles des zéolithes de structure faujasite (telle la zéolithe Y) utilisées dans les catalyseurs industriels de craquage de l'art antérieur. Cette zéolithe oméga désaluminée présente également les avantages suivants . une grande stabilite thermique et hydrothermique ce qui est très intéressant compte tenu de ce qui a été écrit précédemment. . une aptitude à produire peu de coke. une excellente sélectivité en distillats moyens. La zéolithe oméga stabilisée et désaluminée utilisée dans les catalyseurs de la présente invention est caractérisée par un rapport molaire Si02/A1203 supérieur à 10, une teneur en sodium inférieure à 0,3 % en poids et de preference inférieure à 0,01 % en poids. Le solide stabilisé et désaluminé conserve le spectre de diffraction X de la zéolithe Q avec des paramètres cristallins a et c inférieurs ou égaux respectivement à 1,84 nm et 0,760 nm. Sa capacité d'adsorption d'azote à 77 K sous une pression partielle P/po égale à 0,19 est supérieure à 8% poids etde préférence supérieure à 11% poids.Le solide obtenu par l'invention possède un réseau de pores secondaires dont les rayons sont compris entre 1.5 nm et 14 nm, et de préférence entre 2 nm et 6 nm. Le volume des pores secondaires représente 5 à 50 % du volume poreux total de la zeolithe. La procédure de préparation du produit décrit ci-dessus est basée surl'altemance d'échanges ioniques avec des cations ammonium, d'attaques acides et (ou) de traitements thermiques en présence ou non de vapeur d'eau. Ces traitements ont été utilisés dans l'art antérieur pour stabiliser diverses zéolithes. Cependant la zéolithe n est reconnue comme étant très peu stable. La préparation de lithes stabilisées et désaluminées en particulier par les traitements cités cidessus n'a pas été réussie à ce jour. Les traitements de décationisation et de désalumination décrits dans l'invention améliorent considérablement les propriétés acides de la zéolithe n qui peut alors être utilisée comme catalyseur ou support de catalyseur dans des réactions telles que le craquage et l'hydrocraquage. La zéolithe OMEGA (dénommée ZSM-4 par la société MOBIL) est l'analogue synthétique de la MAZZITE qui est une zéolithe naturelle. La zéolithe est synthétisée en présence de cations sodium et de cations organiques généralement TMA (tétrapropylammonium) (brevet néerlandais n" 6.710.729, brevet US nO 4.241.036).Le rapport molae Naj'IMA est généralement voisin de 4 (T.WEEKS, D. KIMAK, R. BUJALSKI et A. BOLTON, JCS Farad Trans 1, 72, (1976), 57) ;F. LEACH et C. MARSDEN, Catalysis by Zeolites, B. IMELIK ed, 1980, p. 141, Elsevier Amsterdam), et le rapport molaire Si02 /A1203 est compris dans la fourchette 5 à 10 (US. Pat 4.241.036 ; T. WEEKS, D. KIMAK, R. BUJALSKI et A. BOLTON, JCS. Farad Trans 1, 72, 1976, 57, F. LEACH et C. 'IARSDEN, Catalysis by Zeolites, B. IMELIK ed., 1980, p. 141, Elsevier Amsterdam; A. ARAYA, T.BARBER, B. LOWE, D. SINCLAIR et A. VARMA, Zeolites, 4, (1984), 263). La zeolithe Q cristallise dans le système hexago- nal avec des paramètres a et c voisins 1.82 nm et 0.76 nm (T. WEEKS, D. KIMAK, R. BUJALSKI et A. BOLTON, JCS Farad Trans 1, 72, (1976), 57, R. BARRER et H. VILLIGER, Chem Comm. (1969), 65). La structure de la zéolithe est formée de l'arrangement de cages gmelinites reliées entre elles suivant l'axe c (W. MEIER, D. OLSON, Atlas of Zeolites Structures Types, DRUCK + VERLAG AG, Zürich, 1978). L'arrangement particulier des cages gmélinites dans la zéolithe fl, ménage dans la structure un réseau de canaux à 12 côtés de diamètre voisin de 0.74 nm et parallèle à l'axe c. Avec des pores d'environ 0.7 nm de diamètre, la zéolithe appartient à la- catégorie des zéolithes à grande ouverture poreuse ce qui la rend particulièrement attractive pour des réactions telles que le craquage et l'hydrocraquage. Bien qu'elle possède des propriétés à priori intéressantes en catalyse, les performances catalytiques de la zéolithe#ont eté encore peu explorées. Seul un nombre limité de réactions comme par exemple l'isomérisation des cyclopropanes subs titués (F. LEACH et C. tSARSDEN, Catalysis by Zeolites, B. IMELIK ed, 1980, p. 141, Elsevier Amsterdam) ou encore le craquage du n-heptane ont éte étudiées (A.Perrota et al., Catal 55, 1978, 240) Pour cette dernière réaction les auteurs indiquent qu'après + échange par N114 et calcination à 500 C, la zéolithepossèée une activité initiale supérieure à celle de la zéolithe Y. Cependant traitée de cette façon, la zéolithe # se désactive extrêmement rapidement. La principale raison qui explique le nombre limité d'études consacrées jusqu'ici aux propriétés catalytiques de la zéolithe Q est la faible stabilité thermique de cette zéolithe. En effet il est bien connu dans la littérature scientifique que la zéolithe # sous forme NaTMA ou NH4TMA peut être detruite (T. WEEKS, D. KIMAK, R. BUJALSKI et A. BOLTON, JCS Farad Transl, 72,(1976), 57) ou voir sa cristallinité considérablement diminuée (F. LEACH et C. MARSDEN, Catalysis by Zeolites, B. IMELIK ed., 1980, p.141, Elsevier, Amsterdam) par une calcination au dessus de 600"C. Plusieurs raisons ont été invoquées pour rendre compte de la fragilité de la zéolithe nvis à vis des traitements thermiques. Cette fragilité serait due à des tailles de cristaux trop faibles (T. WEEKS, D. KIMAK, R. BUJALSKI et A. BOLTON, JCS Farad Trans 1, 72,(1976),57 A. ARAYA, T. BARBER, B. LOWE, D. SINCLAIR et A. VARMA, Zeolites, 4,(1984),263) ou proviendrait du rôle particulier joue par les cations TMA dans la cohésion de la charpente cristalline (T. WEEKS, D. KIMAK, R. BUJALSKI et A. BOLTON, JCS Farad Trans 1, 72,(1976), 57). La cause de la fragilité thermique de la zéolithe # reste encore mal comprise. Dans certaines conditions opératoires, il est possible de préserver en partie la cristallinité de la zéolitheS2lors de traitements thermiques. Cependant comme on verra ci-dessous, les produits obtenus ne sont pas intéressants en catalyse acide. La calcination dtune forme natta Q en faible quantité dans un appareil d'analyse thermique différentielle conduit à un solide qui reste cristallisé à 8000C (A. ARAYA, T. BARBER, B. LOWE, D. SINCLAIR et A. VARMA, Zeolites, 4,(1984),263) ; un tel solide n'est pas désaluminé et contient encore tous les cations alcalins de départ. La calcination dans des conditions de lit épais de la forme NH Q conduit égale- lement à une augmentation de la stabilité thermique (T. WEEKS, D. KIMAK, R. BUJALSKI et A. BOLTON, JCS Farad Trans 1, 72,(1976),57) mais les solides obtenus ne présentent qu'une activité très modérée en hydrocraquáge et isomérisation. En ce qui concerne la désalumination de la zéolithefl,plusieurs techniques ont été proposées. Ces techniques que l'on décrit ci-après ne permettent pas d'aboutir à des solides possédant les spécifications recherchées en particulier rapport Si02/Al203 élevé combiné à l'existence d'un réseau poreux secondaire. Dans le brevet US. Pat 3.937.791, est décrit la désalumination de diverses zéolithes dont la zéolithe Q par des sels de Cr (III). Cette méthode conduit à un remplacement des atomes d'aluminium par des atomes de chrome. Il y a bien désalumination de la structure mais aussi fatalement enrichissement en chrome.Le brevet US n" 4.297.335 propose une technique de désalumination par traitement au fluor gazeux à haute température applicable à plusieurs zéolithes mais qui provoque dans le cas de la zéolithe n une dégradation de la structure cristalline. Dans le brevet 100544, la désalumination de nombreuses zéolithes, dont la zéolithe n, par calcination en présence de SiCI4 à des températures inférieures à 2000C est décrite en dépit du fait qu'il est par ailleurs établi que des températures plus élevées sont nécessaires pour désaluminer les zéolithes par cette technique (BEYER et al catalysis by zeolites(l98o) p.203).La désalumination de la zéolithe par SiCl4 est effective ment possible à condition de se placer à des températures élevées de l'ordre de 500 C par exemple (J. KLINOWSKI, M. ANDERSON et J. TH0S9S, JCS, Chem. Commun. 1983, p. 525, 0. TERASAKI,J. TH0NfAS, G. MILLWARD Proc. R. Soc. London (A), 395 (1808), 153-64). Cependant même dans ces conditions l'augmentation du rapport Si/Al est apparemment limité puisque celui-ci passe de 4.24 avant traitement à 4.5 après traitement (J. KLINOWSKI, M. ANDERSON et J. THOMAS J.C.S., Chem. Commun. 1983, p. 525). Dans la mesure où la désalumination par traitement par SiCl4 est une méthode applicable à la zéolithe Q , il est essentiel de souligner que cette technique conduit irrémédiablement à un remplacement atome par atome des aluminium de la charpente par des silicium (H. BEYER et I. BELENYKAJA, Catalysis by Zeolites, B. IMELIK et al editors (1980), p. 203, Elsevier Amsterdam). On obtient ainsi une zéolithe qui reste parfaitement microporeuse. Il nty a pas comme dans la technique que l'on préconise dans la présente invention création d'un réseau poreux secondaire. Le réseau secondaire joue un rôle important dans la transformation des hydrocarbures lourds. Par ailleurs d'après J. KLINOWSKI et al, J.C.S., Chem. Commun. 1983, p. 525, la zéolithe désaluminée par SiCl4 voit son volume de maille augmenter, ce qui est exactement l'inverse de ce qui est obtenu par la méthode de la présente invention. Finalement il apparait que dans l'état actuel de l'art, on ne sait pas preparer une zeolithe Q forme hydrogène stabilisée, désalu- minée, de faible volume de maille et possédant un réseau poreux secondaire. A partir de zeolithes Q possedant ces propriétés, il est possible de preparer des catalyseur actifs et sélectifs pour les réactions de craquage et d'hydrocraquage. On a constaté dans la présente invention qu'il est possible par une alternance d'échanges ioniques ou d'attaques acides, et de traitements thermiques d'obtenir à partir d'une zéolithe # issue de synthèse (sous forme Na-OfA par exemple) dont le rapport molaire SiO2/A1203 est compris entre 6 et 10, une zéolithe Q forme hydrogène bien cristallisée de teneur en sodium inférieure à 0.3 % et de préférence inférieure à 0.01 % poids et dont le rapport SiO2/Al203, est supérieur à 10 et parfois, selon les utilisations, supérieur à 30, voire à 50. Les échanges ioniques et les attaques acides sont réalisées à des températures comprises entre 0 et 1500C. Pour les échanges ioniques des solutions de sels ionisables sont utilisées. Les attaques acides sont réalisées dans des solutions d'acides minéraux (acide chlorhydrique par exemple) ou organiques (acide acétique par exemple). Les traitements thermiques sont effectués entre 400 et 9000C avec ou sans injection de vapeur d'eau. Le produit obtenu à l'issue de ces diverses étapes de traitement possède un spectre de diffraction X qui est celui de la zéolithe Q (tableau 1). Les paramètres cristallins ont les dimensions suivantes : a est de préférence compris dans la fourchette 1,814 nm à 1,794 nm, c est de préférence compris dans la fourchette 0,760 nm à 0,749 nm.La capacité d'adsorption d'azote à 77 K pour une pression partielle p/po = 0.19 est supérieure à 8 Z poids. Le réseau poreux n' est plus uniquement constitué de micropores mais comprend un réseau de mesopores dont les rayons mesurés par la méthode BJH (voir plus loin) sont situés entre 1,5 nm et 14 nm et plus particulièrement entre 2 et 6 nm. Le volume des mésopores correspond à environ 5 à 50 X du volume poreux total de la zéolithe. Caractérisation des zéolithes n désaluminées. La zéolithe n riche en silice obtenue dans la présente invention a été caractérisée par les techniques suivantes - Diffraction des rayons X. L'appareillage utilisé comprend : un générateur PHILIPS PW 1130 (35 mA, 35kV), un goniomètre PHILIPS PW 1050, un tube CuKce (foyer fin), un monochromateur arrière cristal de graphite, un passeur automatique d'échantillon. A partir des spectres de diffraction des rayons X, on a mesuré pour chaque échantillon, la surface du fond sur une plage (2 e) de 6 à 32 d'une part, et dans la même zone, la surface des raies en nombre d'impulsions pour un enregistrement pas à pas de 2 secondes sur des pas de 0.02 (2 e5. Le pourcentage de produit cris surface des raies tallisé est exprimé par le rapport surface totale . On compare ensuite les rapports de chaque échantillon traité par rapport à une référence étalon de la même série que l'échantillon et contenant une quantité inférieure ou égale à 3 % en poids de sodium. Ainsi le taux de cristallinité est exprimé en pourcentage par rapport à une référence prise arbitrairement à 100. Il est important de bien choisir la référence, car dans certains cas, il peut y avoir une exhaltation ou une diminution d'intensité des raies, en fonction de la teneur en cations des échan- tillons. Les paramètres cristallins ont été calculés par la méthode des moindres carrés à partir de la formule (maille hexagonale) - Microporosité. La mesoporité secondaire est déterminée par la technique BJH (BARRET, JOYNER, HALENDA, J. Am. Chem. Soc, 73, (1951), 373) basée sur l'exploitation numerique de l'isotherme de désorption d'azote ; le volume poreux total est pris à une pression d'azote telle que P/Po =0.95, P étant la pression partielle d'azote de la mesure et Po la pression de vapeur saturante de l'azote à la température de la mesure. Le volume microporeux est estimé à partir de la quantité d'azote adsorbée à P/PO = 0.19. Les dosages de sodium, silicium et aluminium ont été effectués par analyse chimique. Préparation des zéolithes n désaluminée. La zeolithe Q de départ est obtenue par synthèse. Elle contient des cations alcalins (généralement Na+) et des cations organiques cations TMA ou TPA). Le rapport cation alcalins (généralement TMA ou TPA). Le rapport cations organiques + cations alcalins est généralement compris dans la fourchette 1.0 et 0.50 et le rapport molaire est situe entre 6.5 et 10. La méthode utilisée dans la présente invention pour obtenir une zéolithen désaluminée et stabilisée est la suivante On prépare tout d'abord par les techniques connues dans l'art antérieur une zéolithe Q non désaluminée exempte de cations organiques et à très faible teneur en alcalin (teneur en sodium inférieure à 0.3 % et de préférence 0.01 Z en poids).Une des possibilités pour aboutir à cette zéolithe flintermédiaire est la suivante - Elimination des cations organiques par une calcination sous mélange gaz inerte plus oxygène (la teneur molaire en oxygène est supérieure à 2 Z et de préférence supérieure à 10 %) à des températures comprises entre 450 et 6500C et de préférence situées entre 500 et 600"C pendant une durée supérieure à 20 mn. - Elimination des cations alcalins par au moins un échange cationique à une température comprise entre 0 et 1500C dans une solution d'un sel d'ammonium ionisable (nitrate, sulfate, chlorure, acétate etc.) de molarité située entre 3 et 20, et de préférence entre 4 et 10. Il est possible d'inverser l'ordre élimination des cations organiques-élimination des cations alcalins ou encore d'omettre l'étape de décomposition thermique des cations organiques. A l'issue de cette série de traitements,le solide n'est pas désaluminé et contient moins de 0.3 Z et de préférence moins de 0.01 Z de sodium en poids. La zéolithe2 obtenue après cette première série de traitements, est soumise à une calcination en présence ou non de vapeur d'eau. Deux techniques peuvent être utilisées calcination sous air ou en atmosphère inerte, contenant de préférence entre 5 Z et 100 % de vapeur d'eau avec des débits totaux -1 compris entre par exemple 0.01 et 100 li 1 g . La température de calcination est située de préférence entre 500 et 8500C, la durée du traitement étant supérieure à une demi-heure et de préférence supérieur à une heure. Calcination en atmosphère confinée, c'est-à-dire avec un débit de gaz extérieur nul. Dans ce cas, la vapeur d'eau nécessaire au traitement est apportée par le produit lui-même (self steaming). Après la calcination, en présence éventuelle de vapeur d'eau, la zéolithe Q est soumise à au moins une attaque acide à une tempé- rature comprise entre 0 et 150 C. Les acides utilisés peuvent être minéraux (acide chlorhydrique, nitrique, bromhydrique, sulfurique, perchlorique) ou organiques (acétique ou benzoique par exemple). La normalité de l'acide est située généralement entre 0.1 et 10 N (de préférence entre 0.5 et 2.0 N) avec un rapport volume/poids exprimé en cm3 gaz compris entre 2 et 10. La durée du traitement est supérieure à une demi-heure. I1 est préférable de réaliser l'attaque acide dans des conditions controlées pour éviter la dégradation possible du solide.Ainsi on pourra tout d'abord mettre la zéolithe en suspension dans l'eau distillée puis ajouter l'acide de manière graduelle. Pour obtenir une zéolithe Qstabilisée de rapport molaire Si02/A1203 élevé (supérieur à 10) par la présente invention, le protocole préféré est souvent le suivant 1) Elimination des cations organiques par calcination sous air. 2) Echange des cations alcalins (Na+) par des cations ammonium. 3) Calcination en présence de vapeur d'eau. 4) Attaque acide. Pour atteindre le rapport Si02/A1203 désiré, il est nécessaire de bien choisir les conditions opératoires ; de ce point de vue les paramètres les plus critiques sont la température et la teneur en vapeur d'eau retenues pour l'étape 3), et la sévérité de l'étape 4) (concentration de l'acide, nature de l'acide, température). Quand des rapports SiO2/ A1203 particulièrement élevés sont visés, par exemple supérieurs à 30 ou 50, il peut s'avérer nécessaire de procéder à plusieurs cycles (calcination-attaque acide). La zéolithe oméga dont les caractéristiques et la préparation viennent d'être précisées, doit pour être utilisée comme catalyseur de craquage, être dispersée au sein d'une matrice amorphe. Toutes les matrices connues et utilisées pour les catalyseurs de craquage de l'art antérieur peuvent convenir. De manière préférée elles seront à base de silice-alumines et d'argiles et pourront contenir également de petites quantités d'oxydes divers tel que l'alumine par exemple. La zéolithe oméga stabilisée et désaluminée peut être introduite dans la matrice sous forme hydrogène ou après avoir été échangée par des ions métalliques divers, alcalino-terreux tels que 2+ ions métalliques divers, alcalino-terreux tels que Mg et Ca ou, de manière préférée appartenant à la famille des terres rares, tels que notamment La , Ce , Nd , Pr etc... Cette zeolithe oméga ainsi stabilisée, désaluminée et éventuellement échangée avec les divers cations précités, peut être ajoutée comme agent actif complémentaire au sein de la matrice d'un catalyseur conventionnel contenant déjà une ou plusieurs autres zéolithes de structures différentes, notamment les zéolithes de structure faujasite X ou Y ou type pentasil telles que ZSM5 ou ZSM1. Parmi les structures faujasites qui conviennent le mieux pour les catalyseurs contenant la zéolithe oméga désaluminée comme seconde structure zeolithique, on mentionnera notamment la zéolithe Y stabilisée, couramment appelée ultrastable ou USY, soit sous forme hydrogène, soit sous forme échangée avec des cations alcalino-terreux et surtout terres-rares. Les exemples suivants illustrent la présente invention sans en limiter la portée. Exemple n 1 : Préparation d'une zéolithe # stabilisée et désaluminée de rapport (molaire). 50 g de zeolithe # de de composition molaire 0.90 Na20 0.10 TMA20 Al203 8.5 Si02 sont calcinés à 590 C pendant deux heures sous un mélange N2 + 02 (débit N2 = 50 lh 1, débit 02 = 5 Ih-1) afin de décomposer les cations TMA. A l'issue de la calcination, la zéolithe est échangée trois fois dans 200 cm3 de solution NH4N03 4N à 100 C pendant 4 heures. Le produit obtenu référencé OM1 a une teneur en sodium inférieure à 0.1 % en poids. La zéolithe OM1 décationisée est calcinée sous vapeur d'eau dans les conditions suivantes - vitesse de montée en température 100C mn - débit air 4 1h-1 g-1 - vapeur d'eau 60 % molaire - température finale à 6000C, palier 2 heures. Après la calcination sous vapeur d'eau la zéolithe # est atta- quée à l'acide selon le protocole donné ci-dessous - HCl = 0.5N - Rapport V/P = 10 cm3 solution/g solide sec - T = 800C, durée 4 heures sous agitation. Le solide référencé OM2 par l'ensemble de ces traitements possède un spectre de diffraction X de la zéoîithe # Ses propriétés physicochimiques sont les suivantes Caractéristique de la zéolithe # : 0M2 Diffraction X Adsorption Si0 AlS3 Cristallinité Paramètres N2 23 Z moles a (nm) c (Z pds) 12 85 % 1.813 0.759 11 La zéolithe ON2 présente un réseau de mésopores secondaires crées par les traitements qu'elle a subit.Ces mésopores sont centrées aux environs de 4 nm en rayon. A titre d'exemple, le tableau 2 de la page 21 donne les caractéristiques du diagramme de diffraction X d'une zéolithe oméga. Exemple 2 : Préparation d'une zéolithe#stabilisée et désaluminée de rapport A partir de 50 g.de zeolithe OM1 décationisée préparée dans les conditions de l'exemple 1, on procède à une calcination sous vapeur d'eau puis à une attaque acide selon les procédures suivantes - Calcination sous vapeur d'eau. - vitesse de montée en température 100C mn - débit air 4 lh 1 g - injection de vapeur d'eau a 400"C, teneur en vapeur d'eau 70 % molaire - température finale à 6500C, palier 2 heures. - Attague acide . - HCl 0.5N - rapport V/P = 10 cm3 solution/g solide sec - T = 100 C, durée 4 heures sous agitation. Comme pour le solide OM2 de l'exemple 1, le solide obtenu par les traitements précédents, référencé OM3 possède un spectre de diffraction X typique de la zéolithe# ainsi qu'un réseau de mesopores secondaires centrées vers 4 nm en rayon. Les principales caractéristiques physicochimiques de la zéolithe#OM3 sont les suivantes SiO2 moles Diffraction X Adsorption Al203 Cristallinité Paramètres Azote Z I a (nm) c (% pds) 20 88 % 1.811 0.756 14 Exemple n 3 : Exemple comparatif.Préparation d'une zéolithe # forme hydrogène de rapport Sur 100 g de zeolithe # de formule molaire 0.90 Na20 0.10TMA20 A1203 8SiO2 on procède à une calcination à 550 C pendant deux heures sous un mélange N2+02 (débit N2 = 70 1h-1 débit 02 = 7 lh ) afin d'éliminer les cations TMA. Après calcination le solide est échangé trois fois dans 500 d'une solution de NH4N036N à 1000C pendant 4 heures. La zéolithe obtenue est référencée OM4. Elle possède un spectre de diffrac tion X typique de la zéolithe # .Ses caractéristiques physicochimiques sont les suivantes SiO2 Diffraction Adsorption moles Z % Na Cristallinite Paramètres Azote 23 pds Z I a(nm)c pds) 8 0.04 100 % 1.818 0.761 12 Contrairement aux zéolithest désaluminées OM3 et OM2, la zéolithe non désaluminée OM4 ne possède pas de réseau mesoporeux secondaire. Exemple n 4 : Préparation d'une zéolithe HY de rapport Si02/Al203 = 12 et de paramètre cristallin égal à 2.445 nm. 100 g de zeolithe NaY de composition molaire Na20 Al203 4.7 SiO2 sont échangés 3 fois dans 600 cm3 d'une solution de NH4N038N à 1000C pendant 4 heures. La forme NH4Y obtenue à l'issue de ces échanges a une teneur residuelle en sodium égale à 1 % pds. La zéolithe NH4Y est calcinée en présence de vapeur d'eau à 5500C dans les conditions suivantes - vitesse de montée en température 200C mn - débit d'air 2 lh lg 1 - injection de vapeur d'eau à 4000C, teneur molaire en vapeur d'eau égale à 80 Z - durée du traitement à la température finale 4 heures. A l'issue de la calcination, le solide est traité dans 500 cm3 d'une solution d'acide chlorhydrique 1N à 1000C durant 4 heures. Le solide obtenu à l'issue de ces diverses étapes est une zéolithe HY dont les caractéristiques physicochimiques sont données ci-dessous. % Na (pds) SiO2 Diffraction X Adsorption Al203 Cristallinite Paramètre Z pds (moles) (%) (nm) Azote 0.3 12 90 2.445 20 Z Exemple ne 5 : (Comparatif) Préparation d'une zéolithe 2 désaluminée de rapport rétroéchangée aux terres rares. Dans une première étape on prépare une zéolithe#désaluminée et stabilisée de rapport SiO2/A1203 égal à 20 conformément à l'exemple n 2 ; on obtient donc une zéolithe Q dont les caractéristiques physicochimiques sont celles de OM3 (exemple n 2). Sur 100 g de zeolithe OM3 on procède à un échange dans 1000 cm3 d'une solution de terres rares de molarité en terres rares égale à 0.15N. L'échange est réalisé à 1000C pendant 4 heures. Durant la durée de l'échange le pH est contrôlé et maintenu entre 5 et 5.5. La composition du mélange de terres rares utilisé pour effectuer l'échange est la suivante, en poids La 203 = 57 % poids CeO2 = 15 z poids Nd203 = 21 % poids Pr6011 = 7 % poids. A l'issue de ltechange-on obtient une zéolithe Q aux terres rares Re#dont la teneur totale en terres rares est de 4.8 %. Le solide ainsi échangé conserve le rapport Si02/Al203 de OM3 ainsi que le spectre de diffraction X de la zeolithe Q, il est référencé OMS. A titre d'exemple, on pourrait fabriquer, à partir des zéolithes préparées dans les exemples 1 à 5, des catalyseurs en diluant ces zéolithes à raison par exemple de 20 % en poids dans une silice amorphe de granulométrie contrôlée comparable à celle des zéolithes. Exemple n 6 : Tests de vieillissement hydrothermique et mesure des performances catalytiques en micro-unité. Les diverses zéolithes obtenues dans les exemples 1 à 5 sont pastillées puis réduites en petits agrégats à l'aide d'une machine à concasser. La fraction comprise entre 40 microns et 200 microns est ensuite recueillie par tamisage. Chacune des poudres ainsi obtenues est soumise à un traitement hydrothermique suivant : 8 heures à 7500C sous 1 bar de pression partielle de vapeur d'eau. Après ce traitement, les paramètres cristallins des divers échantillons ont changé. Les nouvelles valeurs sont présentées dans le tableau i. Cet exemple a simplement pour but de simuler un vieillissement industriel sur une zéolithe neuve. Tableau 2 Paramètres cristallins des diverses zéolithes après traitement hydrothermique. Caractéristiques 1) OM2 2) OM3 3) OM4 4) HY 5) Re# a nm 1.801 1.799 1.805 2.430 1.802 c nm 0.752 0.749 0.754 / 0.753 adsorption d'azote P/Po = 0,19 9 11 10 18 8 TABLEAU 1 CARACTERISTIQUES DU DIAGRAMME DE DIFFRACTION X D'UNE ZEOLITHE# STABILISEE ET DESALUMINEE DE PARAMETRES a = 1.800 NM, C = 0.753 PREPAREE SELON L'INVENTION. d ff d (nm) I/I max. Cu KS 5.67 1.559 9.83 0.900 100 11.35 0.779 50 13.05 0.678 60 15.04 0.589 75 16.36 0.542 25 17.05 0.520 10 19.12 0.464 40 20.54 0.432 40 22.82 0.390 20 23.73 0.375 65 24.30 0.366 25 24.90 0.358 10 25.63 0.3475 40 26.27 0.3392 25 28.63 0.3117 40 29.28 0.3050 25 29.78 0.3000 25 30.96 0.2889 40 31.04 0.2881 40 34.16 0.2624 10 34.52 0.2598 10 34.58 0.2594 10 31.01 1.884 10 REVENDICATIONS 1) Procédé de préparation d'une zeolithe oméga dont le rapport molaire SiO2/Al2O3 est supérieur à 10, la teneur en sodium inférieure à 0,3 Z en poids, les paramètres cristallins "a" et "c" respectivement inférieurs à 1,813 nm et 0,760 nm, possédant en outre - Une capacité d'adsorption d'azote à- 77 X (sous une pression partielle P/Po égale à 0,19-) supérieure à 8 Z en poids. la dite zéolithe possédant un réseau de pores secondaires (mésopores) dont les rayons sont compris entre 1.5 nm et 14 nm, le volume des pores secondaires étant égal de 5 à 50 Z du volume poreux total de la zéolithe, La dite zéolithe oméga étant préparée à partir d'une zéolithe oméga de synthèse, renfermant des cations alcalins et des cations organiques, et dont le rapport molaire est compris entre 6,5 et 10, le- précédé de préparation étant caractérisé en ce que (a) dans une première étape, l'on-soumet la zéolithe de synthèse à un traitement d'élimination de la majeure partie des cations organiques, tout en abaissant la teneur en alcalins à une valeur inférieure à 0,3 Z en poids, par au moins un traitement choisi dans le groupe constitué par un échange cationique et une calcination, et (b) dans une deuxième étape, on soumet le solide obtenu à l'étape précédente à au moins une calcination, puis à au moins une attaque acide de façon à obtenir un rapport molaire supérieur à 10. 2) Procédé selon la revendication 1 dans lequel au cours de la deuxième étape, on soumet la zéolithe de synthèse à au moins une calcination sous air ou en atmosphère inerte entre 500 et 8500C, la température d'attaque acide étant comprise entre 0 et 1500C. 3) Procédé selon la revendication 2 dans lequel on opère en présence de vapeur d'eau. 4) Procédé selon la revendication 1 dans lequel au cours de la deuxième étape, on soumet la zéolithe de synthèse à au moins une calcination en atmosphère confinée, la température d'attaque acide étant comprise entre O et 1500C. 5) Procédé selon l'une des revendications 2 à 4 dans lequel l'attaque acide qui suit l'étape de calcination est effectuée en présence d'un acide de normalité comprise entre 0,1 N et 10 N avec un rapport volume/ poids exprimé en cm3 g 1 compris entre 2 et 10.